실시 예 1 에서 얻 어 진 머 캅 토기 함유 실란 올리고머 3 . 86 g 과 테트라 에 톡 시 실란 ( 신에쓰 가 가꾸 사 제조 , KBE - 04 ) 1 . 51 g 을 혼합 한 액 에 물 0 . 08 g 과 트리 에틸아민 ( 와 꼬 쥰야 꾸 사 제조 ) 0 . 03 g 을 적하 하 였 다 . 실온 에서 10 분 교반 한 후 , 트리 메틸 올 프로판 트리 아크릴 레이트 ( 도쿄 가세 이사 제조 ) 0 . 3 g 과 N , N '- 메틸렌 비스 아크릴아미드 ( 와 꼬 쥰야 꾸 사 제조 ) 10 ％ 수용액 1 g 과 비닐 메타크릴 레이트 ( 도쿄 가세 이사 제조 ) 0 . 2 g 을 적하 하 였 다 . 혼합 용액 을 0 ℃ 로 냉각 시키 고 , 5 분 간 교반 하 였 다 . 광 중합 개시제 ( 라이트 케미 컬사 제조 , KR - 02 ) 0 . 1 g 과 열 중합 개시제 의 아조 비스 이소부 티 로 니트릴 ( 와 꼬 쥰야 꾸 사 제조 ) 0 . 1 g 을 첨가 하 고 , 중합 성 조성물 을 얻 은 것 이외 에 는 , 불소 수지 필름 상 에서 폴리에틸렌 제 다공질 막 에 함침 한 이후 동일 한 공정 을 거쳐 반투명 한 양성자 전도 성막 을 얻 었 다 .